종래, 폴리에틸렌계 수지, 폴리프로필렌계 수지, 폴리스티렌계 수지 등의 범용 수지로 구성되는 발포체는 경량성, 단열성, 완충성이 우수하여, 오랫동안 다양한 분야에 걸쳐 사용되어 왔다. 그러나 상기 범용 수지로 구성되는 발포체는 사용 후 자연환경에 방치될 경우, 대부분 분해되지 않기 때문에, 최근에는 석유 자원을 원료로 하는 상기 범용 수지를 대신하여 식물에서 유래된 폴리락타이드 수지가 주목 받고 있다.상기 폴리락타이드 수지는 옥수수 등의 식물을 출발 원료로 하여 만들어지고, 사용 후 자연 환경 하에 방치되는 일이 있어도 이산화탄소와 물로 분해되는 환경 저부하형의 열가소성 수지이다. 따라서, 폴리락타이드 수지는 자연 환경 하에서 분해성을 나타내는 친환경적인 식물 유래의 발포용 범용 수지로서의 사용이 기대되고 있어, 폴리락타이드 수지를 원료로 하는 발포체에 대한 연구가 이루어지고 있으며, 그 중 하나로서 발포 수지 성형체의 개발이 진행되고 있다.그 일례로서, 일본공개특허 제2002-322309호에는 폴리락타이드계 수지를 압출 발포시킴으로써, 균일하고 미세하게 발포하고, 특히 고배율에 발포한 양질의 폴리락타이드계 수지 발포체를 개시하고 있다. 그러나 상기 발포체는 비결정성 폴리락타이드를 주성분으로 하고 있으므로, 성형성에는 우수하지만 내열성에 문제가 있어, 실온에서 변형해 버리는 문제가 있다. 이에, 폴리락타이드 수지의 내열성 향상을 위하여, 결정성 폴리락타이드를 함유할 경우 내열성 개선을 기대할 수 있으나, 반면에, 발포성, 열성형성에 문제가 있어, 종래 시트형 또는 판형의 폴리스티렌 수지 발포체와 동등한 기능을 가지는 발포체를 얻을 수 없다. 또한, 내열성 및 생산성 향상을 위하여 종래에는 생분해성 폴리에스테르에 (메타)아크릴산 에스테르 화합물이나 다가 이소시아네이트 화합물을 첨가하여 가교하는 방법[일본국 특허공개 제2003-128901호] 또는 생분해성 폴리에스테르와 층상 규산염을 병용하는 방법[일본국 특허공개 제2003-147182호]이 제안된 바 있다.또한, 일본국 특허공개 평8-73628호에는 폴리락타이드계 시트를 2축으로 연신하고, 소정의 배향(orientation)을 수행함으로써, 투명성, 내충격성, 내열성이 우수한 블리스터용 시트 및 성형품을 보고한 바 있다. 상기 발명에서 소정의 배향을 행하기 위해서는, 폴리락타이드가 결정화가 필요하기 때문에, D체 또는 L체의 한쪽이 대부분을 차지하는 조성이 아니면 결정성을 나타내지 않는 것은 당업자에게는 알려진 사실로, 이때, D/L비가 2∼5/96∼98인 폴리락타이드를 주로 사용하고 있다. 그러나, 상기 발명에 개시된 폴리락타이드를 사용하여 열성형체를 제조하는 경우, 충분한 내충격성이나 내열성을 발휘시키기 위해서는, 성형체의 두께를 두껍게 할 필요가 발생하는데, 충분한 두께를 갖는 상기 폴리락타이드로 되는 시트를 사용하여 열성형을 행하는 경우, 내충격성이나 내열성은 유지되지만, 열성형에 있어서의 가압 압력이 보다 커져, 성형가공성에 문제가 발생한다.이에, 본 발명자들은 폴리락타이드 물성을 개선하고 그 활용도를 높이고자 노력한 결과, 결정성 폴리락타이드에 비결정성 폴리락타이드를 혼합하되, 비결정성 폴리락타이드의 함량을 결정성 폴리락타이드에 비해 적게 혼합하여 폴리락타이드 함유 기본수지를 최적화하고, 물성향상을 위한 첨가제로 이루어진 폴리락타이드 블렌드 조성물의 열적 특성을 제어하고, 상기 열적 특성이 제어된 폴리락타이드 블렌드 조성물로 이루어진 압출발포시트를 열성형하여 내열성 및 강도가 개선된 생분해성 발포체를 제공하고, 끓는 물에 10분 경과할 때까지 형태안정성을 확인함으로써, 본 발명을 완성하였다.
이 문장들은 임의의 순서로 섞여 있습니다. 모든 문장을 활용하여 원본 단락의 순서와 내용을 올바른 순서로 재구성하세요.
#문장 리스트: ['따라서, 폴리락타이드 수지는 자연 환경 하에서 분해성을 나타내는 친환경적인 식물 유래의 발포용 범용 수지로서의 사용이 기대되고 있어, 폴리락타이드 수지를 원료로 하는 발포체에 대한 연구가 이루어지고 있으며, 그 중 하나로서 발포 수지 성형체의 개발이 진행되고 있다.그 일례로서, 일본공개특허 제2002-322309호에는 폴리락타이드계 수지를 압출 발포시킴으로써, 균일하고 미세하게 발포하고, 특히 고배율에 발포한 양질의 폴리락타이드계 수지 발포체를 개시하고 있다.', '상기 발명에서 소정의 배향을 행하기 위해서는, 폴리락타이드가 결정화가 필요하기 때문에, D체 또는 L체의 한쪽이 대부분을 차지하는 조성이 아니면 결정성을 나타내지 않는 것은 당업자에게는 알려진 사실로, 이때, D/L비가 2∼5/96∼98인 폴리락타이드를 주로 사용하고 있다.', '또한, 내열성 및 생산성 향상을 위하여 종래에는 생분해성 폴리에스테르에 (메타)아크릴산 에스테르 화합물이나 다가 이소시아네이트 화합물을 첨가하여 가교하는 방법[일본국 특허공개 제2003-128901호] 또는 생분해성 폴리에스테르와 층상 규산염을 병용하는 방법[일본국 특허공개 제2003-147182호]이 제안된 바 있다.또한, 일본국 특허공개 평8-73628호에는 폴리락타이드계 시트를 2축으로 연신하고, 소정의 배향(orientation)을 수행함으로써, 투명성, 내충격성, 내열성이 우수한 블리스터용 시트 및 성형품을 보고한 바 있다.', '그러나 상기 발포체는 비결정성 폴리락타이드를 주성분으로 하고 있으므로, 성형성에는 우수하지만 내열성에 문제가 있어, 실온에서 변형해 버리는 문제가 있다.', '그러나, 상기 발명에 개시된 폴리락타이드를 사용하여 열성형체를 제조하는 경우, 충분한 내충격성이나 내열성을 발휘시키기 위해서는, 성형체의 두께를 두껍게 할 필요가 발생하는데, 충분한 두께를 갖는 상기 폴리락타이드로 되는 시트를 사용하여 열성형을 행하는 경우, 내충격성이나 내열성은 유지되지만, 열성형에 있어서의 가압 압력이 보다 커져, 성형가공성에 문제가 발생한다.이에, 본 발명자들은 폴리락타이드 물성을 개선하고 그 활용도를 높이고자 노력한 결과, 결정성 폴리락타이드에 비결정성 폴리락타이드를 혼합하되, 비결정성 폴리락타이드의 함량을 결정성 폴리락타이드에 비해 적게 혼합하여 폴리락타이드 함유 기본수지를 최적화하고, 물성향상을 위한 첨가제로 이루어진 폴리락타이드 블렌드 조성물의 열적 특성을 제어하고, 상기 열적 특성이 제어된 폴리락타이드 블렌드 조성물로 이루어진 압출발포시트를 열성형하여 내열성 및 강도가 개선된 생분해성 발포체를 제공하고, 끓는 물에 10분 경과할 때까지 형태안정성을 확인함으로써, 본 발명을 완성하였다.', '이에, 폴리락타이드 수지의 내열성 향상을 위하여, 결정성 폴리락타이드를 함유할 경우 내열성 개선을 기대할 수 있으나, 반면에, 발포성, 열성형성에 문제가 있어, 종래 시트형 또는 판형의 폴리스티렌 수지 발포체와 동등한 기능을 가지는 발포체를 얻을 수 없다.', '그러나 상기 범용 수지로 구성되는 발포체는 사용 후 자연환경에 방치될 경우, 대부분 분해되지 않기 때문에, 최근에는 석유 자원을 원료로 하는 상기 범용 수지를 대신하여 식물에서 유래된 폴리락타이드 수지가 주목 받고 있다.상기 폴리락타이드 수지는 옥수수 등의 식물을 출발 원료로 하여 만들어지고, 사용 후 자연 환경 하에 방치되는 일이 있어도 이산화탄소와 물로 분해되는 환경 저부하형의 열가소성 수지이다.', '종래, 폴리에틸렌계 수지, 폴리프로필렌계 수지, 폴리스티렌계 수지 등의 범용 수지로 구성되는 발포체는 경량성, 단열성, 완충성이 우수하여, 오랫동안 다양한 분야에 걸쳐 사용되어 왔다.']